ГЛАЗУРЬ
GLASE

Изобретение относится к промышленности строительных материалов и касается составов глазурей для нанесения на керамическую плитку, изразцы, черепицу.
Известна глазурь, содержащая, мас.%: глина и каолин 3,0-8,0; полевой шпат 40,0-48,0; кварцевый песок 20,0-30,0; мел 7,0-17,0; окись олова, окись цинка, углекислый барий, сернокислый кобальт 3,0-7,0 каждого [1].
Задача изобретения состоит в снижении температуры фриттования и обжига глазури.
Технический результат достигается тем, что глазурь, включающая каолин, полевой шпат, кварцевый песок, мел, окись олова, углекислый барий, сернокислый кобальт, дополнительно содержит буру и криолит при следующем соотношении компонентов, мас.%: каолин 3,0-8,0; полевой шпат 34,0-37,0; кварцевый песок 3,0-8,0; мел 1,0-1,5; окись олова 9,0-11,0; углекислый барий 1,0-1,5; сернокислый кобальт 1,0-1,5; бура 33,5-36,0; криолит 4,5-5,5.
В таблице приведены составы глазури.
Компоненты
Содержание, мас.%, в составах
1
2
3
Каолин
3,0
5,5
8,0
Полевой шпат
37,0
35,5
34,0
Кварцевый песок
8,0
5,5
3,0
Мел
1,5
1,3
1,0
Окись олова
9,0
10,0
11,0
Углекислый барий
1,5
1,3
1,0
Сернокислый кобальт
1,0
1,3
1,5
Бура
33,5
34,6
36,0
Криолит
5,5
5,0
4,5
Компоненты измельчают и сплавляют при температуре 1300-1330°С. Расплав гранулируют в воду и подвергают помолу по полного прохождения через сетку 008. Подготавливают глазурную суспензию с влажностью 45-53%. Суспензию наносят в виде тонкого слоя на поверхность отформованных и высушенных изделий и обжигают при температуре 850-950°С
Источник информации
1. Горохова Е.В. Материаловедение и технология керамики. - Мн.: Высш. шк., 2009. - С.74.